(57)【要約】  【課題】部分的に異なる通気度を有する布帛。  【解決手段】部分的に異なる通気度を有する布帛であって、高通気度部位の通気度が低通気度部位の通気度の１．３倍以上、高通気度部位の布帛強度が１５０ｋｐａ以上有する布帛。および、この布帛を用いたガードル、ボディスーツ、レオタード、ショーツ、ブラジャー、スパッツ、スポーツ用タイツ、スポーツ用インナー、靴下、水着から選ばれた衣類、および、ストレッチ性ベース布帛の任意の箇所に抜蝕促進剤を含む抜蝕糊を印捺する工程１と、抜蝕剤により印捺部の抜蝕性繊維ａの一部または全部を除去する抜蝕加工工程２を施すことを含む、部分的に異なる通気度を有する布帛の製造方法にある。  【選択図】なし【特許請求の範囲】
【請求項１】
部分的に異なる通気度を有する布帛であって、高通気度部位の通気度が低通気度部位の通気度の１．３倍以上、高通気度部位の布帛強度が１５０ｋｐａ以上である布帛。
【請求項２】
高通気度部位が、低通気度部位に対し、高い伸縮性を有し、少なくとも布帛の経緯方向のいずれか一方の、低通気度部位に対する高通気度部位の伸長率比が１．１〜５．５倍、低通気度部位に対する高通気度部位の３０％伸長時応力比が０．０５〜０．９倍の伸縮性差を有する請求項１に記載の布帛。
【請求項３】
経かつ緯方向に１５％伸長させた状態での高通気度部位の通気度が、経かつ緯方向に１５％伸長させた状態での低通気度部位の１．５倍以上有する請求項１または２に記載に記載の布帛。
【請求項４】
高通気度部位が、ストレッチ性を有する繊維とストレッチ性を有さない繊維からなる抜蝕加工を施された部位であり、低通気度部位の伸長率よりも大きい請求項１〜３に記載のいずれか一項に記載の布帛。
【請求項５】
アルカリ金属スルホン酸基を有する第三成分により変性されたポリエステル繊維を含む請求項１〜４記載のいずれか一項に記載の布帛。
【請求項６】
請求項１〜５いずれか１項に記載の布帛を用いた、ガードル、ボディスーツ、レオタード、ショーツ、ブラジャー、スパッツ、スポーツ用タイツ、スポーツ用インナー、靴下、水着から選ばれた衣類。
【請求項７】
１）〜４）を満たすストレッチ性ベース布帛の任意の箇所に抜蝕促進剤を含む抜蝕糊を印捺する工程１と、抜蝕剤により印捺部の抜蝕性繊維ａの一部または全部を除去する抜蝕加工工程２を施すことを含む、部分的に異なる通気度を有する布帛の製造方法。
１）ストレッチ性ベース布帛は抜蝕性繊維ａと、非抜蝕性繊維ｂと、非抜蝕性繊維ｃとで構成され、
２）抜蝕性繊維ａは、抜蝕剤により溶解するポリマーで構成され、
３）非抜蝕性繊維ｂは、前記抜蝕剤には溶解しないポリマーで構成され、かつ伸縮性を有し、
４）非抜蝕性繊維ｃは、前記抜蝕剤には溶解しないポリマーで構成され、かつ非伸縮性である。
【請求項８】
５）〜７）を満たすストレッチ性ベース布帛の任意の箇所に抜蝕促進剤を含む抜蝕糊を印捺する工程１と、抜蝕剤により印捺部の抜蝕性繊維ａの一部を除去する抜蝕加工工程２を施すことを含む、部分的に異なる通気度を有する布帛の製造方法。
５）ストレッチ性ベース布帛は抜蝕性繊維ａと、非抜蝕性繊維ｂとで構成され、
６）抜蝕性繊維ａは、ある特定の抜蝕剤に溶解する抜蝕性ポリマーと、該抜蝕剤には溶解しない非抜蝕性ポリマーから構成され、
７）非抜蝕性繊維ｂは、前記抜蝕剤には溶解しないポリマーで構成され、かつ伸縮性を有する。
【請求項９】
抜蝕加工を施して、少なくとも布帛の経緯方向のいずれか一方の、非抜蝕部と抜蝕部との間に、非抜蝕部に対する抜蝕部の伸長率比が１．１〜５．５倍、非抜蝕部に対する抜蝕部の３０％伸長時応力比が０．９〜０．０５倍のストレッチ性差と、非抜蝕部と抜蝕部の通気度の比が１．３倍以上の通気度差を付与する請求項７、または８に記載の布帛の製造方法。
【請求項１０】
抜蝕性繊維ａとして、アルカリ金属スルホン酸基を有する第三成分により変性されたポリエステルポリマーからなる変性ポリエステル繊維を用いる請求項７または請求項９に記載の布帛の製造方法。
【請求項１１】
抜蝕性繊維ａとして、アルカリ金属スルホン酸基を有する第三成分により変性されたポリエステルポリマーと、抜蝕剤には溶解しない非抜蝕性ポリマーからなる複合繊維を用いる請求項８、または９に記載の布帛の製造方法。
【発明の詳細な説明】
【技術分野】
【０００１】
本発明は部分的に異なる通気度を有する布帛であって、衣類として用いた場合望むべき部分の通気度を適宜設定することが可能となり、また更に伸縮性差を付与することにより、部分的に着圧差を持たせることで体型補正機能又は筋肉サポート機能を有する使用快適性に優れた衣類に用いられる布帛およびその製造方法、これを用いた衣類に関するものである。
【背景技術】
【０００２】
従来、衣類に部分的に異なる通気度を付与する為には、通気度の高いメッシュ組織や開口組織、絡み織り組織、模紗組織等の組織を有する布帛を、通気度の低い布帛の一部分に用いる方法や、これらの組織をジャガード機構やドビー機構で布帛の一部分に形成する手法が用いられてきた。
【０００３】
特許文献１には、開口部を設けない手法として太糸、細糸を用い、どちらか一方の糸がニットされた度目において、他方の糸がミス又はタックした組織を取る組織変更手法により異なる通気度を付与することが開示されている。
しかしながら、製織製編の段階で製品に使用する部位を想定した組織を決定して布帛を作成しなければならず、通気度の変更や、デザインの変更に対する生産のリードタイムが長く柔軟性に劣るものであった。
【０００４】
さらに特許文献２には、ガードル等において裏側から弾力性ある比較的幅広のテープ状布帛を重ねて縫製する方法、弾力性ある樹脂を部分的に塗布する方法が記載されている。
しかしながら、布帛を重ね縫製する場合は、生産性が低く、かつ重ね縫製した部位は肉厚となる為、通気度が著しく低下し、着用時の蒸れ感が高いものであった。また、布帛に段差が生じるために、アウターを着用しても段差が外観上に現れ、着用者の不満感が出るものであった。
さらに、樹脂剤の塗布を行う方法では、風合いが劣ると共に、布帛の織編目が閉塞し、通気度が著しく低下、蒸れ感が高いものであった。
【０００５】
更に特許文献３には、ジャガード機構を用いた編機を使用し、部分的に編組織の変更、挿入する弾性糸の本数や太さを変化させることで部分的に着圧（伸長力、緊迫力）に差を持たせる事が開示されている。
メッシュ部位の開口部を大きくし、通気度を得る場合、肌の露出度が高くなり、着用者が心理的不快になりやすいものである。またジャガード機構が付属した特殊な編機を使用する必要があり、また製品型やサイズ毎に所定の編組織パターンの生地を製造する必要があるため、生産の柔軟性にかけるものであった。
【０００６】
さらに、特許文献４には、変性ポリエステル繊維、ナイロン繊維並びに弾性繊維を含む布帛に抜蝕加工を行う方法が記載されているが、抜蝕部において、通気度が向上する事やストレッチ性が増すこと、布帛構成する繊維にてストレッチ性をコントロールするといった記載はなく、これらの繊維は単なる意匠（装飾）効果を上げるものとして用いられている。
【特許文献１】特開２００５‐２９０５９６号公報
【特許文献２】特開２００１‐６４８０１号公報
【特許文献３】特開２０００−３０３２０９号公報
【特許文献４】特開２０００−２８２３７７号公報
【発明の開示】
【発明が解決しようとする課題】
【０００７】
本発明はこのような従来技術における肉厚感、蒸れ感といった問題点を解決するものであり、製品の望む部位へ通気度を付与した布帛である。
【課題を解決するための手段】
【０００８】
本発明の第１の要旨は、部分的に異なる通気度を有する布帛であって、高通気度部位の通気度が低通気度部位の通気度の１．３倍以上、高通気度部位の布帛強度が１５０ｋｐａ以上である布帛にある。
【０００９】
本発明の第２の要旨は、本発明の布帛を用いた、ガードル、ボディスーツ、レオタード、ショーツ、ブラジャー、スパッツ、スポーツ用タイツ、スポーツ用インナー、靴下、水着から選ばれた衣類にある。
【００１０】
本発明の第３の要旨は、１）〜４）を満たすストレッチ性ベース布帛の任意の箇所に抜蝕促進剤を含む抜蝕糊を印捺する工程１と、抜蝕剤により印捺部の抜蝕性繊維ａの一部または全部を除去する抜蝕加工工程２を施すことを含む、部分的に異なる通気度を有する布帛の製造方法にある。１）ストレッチ性ベース布帛は抜蝕性繊維ａと、非抜蝕性繊維ｂと、非抜蝕性繊維ｃとで構成され、２）抜蝕性繊維ａは、抜蝕剤により溶解するポリマーにて少なくともその一部が構成され、３）非抜蝕性繊維ｂは、前記抜蝕剤には溶解せず、かつ伸縮性を有し、４）非抜蝕性繊維ｃは、前記抜蝕剤には溶解せず、かつ非伸縮性である。
【発明の効果】
【００１１】
本発明によれば、任意の箇所の通気度に差を持たせた布帛が得られ、更に異なる伸縮性も付与した布帛を得る事が可能となる。例えば前記布帛を、体型補正機能を有するインナーに用いた場合、低伸縮性の補正部において肉厚感が少なく、また体型に追従する高伸縮性の部位では着用時の不快感の原因となる蒸れ感等が解消された衣類とすることが出来る。また筋肉の動きを阻害しない（筋肉サポート）機能を必要とする、いわゆる第２のスキン型とされるインナーに用いられた場合、発汗しやすい部分（例えば、脇の下部、背中部、胸部等）に通気度を向上させた快適な衣類とすることが出来る。
【００１２】
また特殊な機構を備えた編機を使用することなく、抜蝕加工の型を変更するだけで、布帛強度の低下を抑制しながら、布帛の任意の箇所に、所望とする形状に部分的に通気度の高い部分を形成すると共に、ストレッチ性のより高い部分を形成させることが可能となるものであり、生産効率良く得ることができるものである。
【発明を実施するための最良の形態】
【００１３】
以下、本発明の好適な実施の形態について具体的に説明する。
【００１４】
本発明の布帛は、部分的に異なる通気度を有する布帛であって、高通気度部位の通気度が低通気度部位の通気度の１．３倍以上である布帛であることが必要であり、１．５倍以上であることが好ましい。
【００１５】
高通気度部位の通気度が低通気度部位の通気度の１．３倍未満では、前記部位における高通気度を体感することができにくい。ガードル等製品とした際、パーツの大きさやデザインへの制約を少なくする為には、１．５倍以上あれば前記部位の面積を小さくすることが可能となることから好ましいものである。
【００１６】
なお、本発明における通気度は、布帛を２５℃、湿度６５％条件の環境可変室で１２時間調整し、ＪＩＳ  Ｌ１０１８一般試験方法（フラジール形試験）に従って、テクステスト社製、通気度試験機ＦＸ３３００で測定をおこない、通気度(ｃｍ３／ｃｍ２／ｓｅｃ)を求めた。
【００１７】
また高通気度部位の布帛強度は、１５０ｋＰａ以上有することが必要である。更に１９０ｋｐａ以上が好ましい。１５０ｋＰａ未満では、薄地のストレッチ布帛の場合では、３０％を超えるような伸長時に布帛が裂けやすくなってしまう。
【００１８】
本発明の布帛は、高通気度部位が、低通気度部位に対し、高い伸縮性を有し、少なくとも布帛の経緯方向のいずれか一方の、低通気度部位に対する高通気度部位の伸長率比が１．１〜５．５倍、低通気度部位に対する高通気度部位の３０％伸長時応力比が０．０５〜０．９倍の伸縮性差を有することが好ましい。
【００１９】
低通気度部位に対する高通気度部位の伸長率比は、１．５〜５．０の範囲であることがさらに好ましい。この比率が１．１倍未満であると、筋肉サポート機能を有する衣類に用いた場合に部分的に十分な着圧差を付与できない。また、５．５倍を超えると布帛強度が著しく低下し、伸びの戻りが悪く好ましくない。
【００２０】
低通気度部位に対する高通気度部位の３０％伸長時応力比は、０．１〜０．０６の範囲であることがさらに好ましい。この比率が０．０５倍未満であると、高通気度部位の布帛強度が著しく低下し、好ましくない。また、高通気度部位の３０％伸長時応力比が０．９０倍を超えると、衣類として着用した際サポート感、締め付け感の差を体感し難くなり好ましくない。
【００２１】
一般に織編物は、織編物の種類及び組織、構成する糸の種類、配列等によって、経緯の伸縮特性に差が有るものであるが、本発明の布帛は、高通気度部位と低通気度部位である基布部の伸縮特性により大きく差が発現する方向についての伸縮特性について規定するものである。
【００２２】
本発明の伸長率の比率とは、測定に用いる試料（巾２．５ｃｍ×長さ３ｃｍ）当り１４．７Ｎ（１．５ｋｇｆ）時の伸長率を織編物の経及び緯方向について高通気度部位と低通気度部位である基布部の伸長率を測定し、同方向での伸長率の比が大きい方向の数値で規定する。
【００２３】
また３０％伸長時応力の比率とは、布帛の経及び緯方向についてサンプル巾２．５ｃｍ当りの３０％伸長時における伸長応力を、高通気度部位と低通気度部位である基布部で測定し、同方向での比が小さい方向の数値で規定する。
【００２４】
さらに本発明の布帛は、製品着用時を想定した伸長状態においての通気度差が更に向上する事が好ましい。布帛の種類及び組織、構成する糸の種類、配列等によって、布帛の経緯の伸縮特性に差が有るものであるが、経かつ緯方向に１５％伸長させた状態を木枠で固定し着用時の伸長状態として規定し、通気度を測定した。
【００２５】
経かつ緯方向に１５％伸長させた状態での高通気度部位の通気度が、経かつ緯方向に１５％伸長させた状態での低通気度部位の１．５倍以上有するが好ましく、２〜５倍の範囲であることがさらに好ましい。
【００２６】
また、通気度の比が、１．５倍未満であると製品を着用した場合においては、通気度が更に向上したとは言い難く、更に２倍以上あれば蒸れ感の軽減を更に体感することが可能となる。
【００２７】
さらに本発明の布帛は、高通気度部位が、ストレッチ性を有する繊維とストレッチ性を有さない繊維からなる抜蝕加工を施された部位であり、低通気度部位の伸長率よりも大きいことが好ましい。
【００２８】
さらに本発明の布帛は、アルカリ金属スルホン酸基を有する第三成分により変性されたポリエステル繊維を含むことが好ましい。アルカリ金属スルホン酸基を有する第三成分により変性されたポリエステル繊維を用いることで、低通気度部位にソフトな風合いを付与し、また鮮明度の高いカチオン染料染色が可能となる。
【００２９】
本発明の布帛は、製品として使用した際、部位によって通気度に差が必要とされる衣類に用いられ、好ましくはガードル、ボディスーツ、レオタード、ショーツ、ブラジャー、スパッツ、スポーツ用タイツ、スポーツ用インナー、靴下、水着から選ばれた衣類に用いることが望ましい。
【００３０】
次に本発明の布帛の製造方法について説明する。
【００３１】
本発明の部分的に異なる通気度差を有する布帛は、１）〜４）を満たすストレッチ性ベース布帛の任意の箇所に抜蝕促進剤を含む抜蝕糊を印捺する工程１と、抜蝕剤により印捺部の抜蝕性繊維ａの一部または全部を除去する抜蝕加工工程２を施すことを含む、部分的に異なる通気度を有する布帛の製造方法により得られる。１）ストレッチ性ベース布帛は抜蝕性繊維ａと、非抜蝕性繊維ｂと、非抜蝕性繊維ｃとで構成され、２）抜蝕性繊維ａは、抜蝕剤により溶解するポリマーで構成され、３）非抜蝕性繊維ｂは、前記抜蝕剤には溶解しないポリマーで構成され、かつ伸縮性を有し、４）非抜蝕性繊維ｃは、前記抜蝕剤には溶解しないポリマーで構成され、かつ非伸縮性である
本発明における布帛のベース布帛は、抜蝕剤により溶解するポリマーにて少なくともその一部が構成された抜蝕性繊維ａと、前記抜蝕剤には溶解しないポリマーであり、かつ伸縮性の非抜蝕性繊維ｂと、前記抜蝕剤には溶解しないポリマーであり、かつの非伸縮性の非抜蝕性繊維ｃとで構成されることが必要である。
【００３２】
ベース布帛を構成する抜蝕性繊維ａは、抜蝕加工に使用する抜蝕剤により溶解するポリマーにて少なくともその一部が構成された繊維であり、また抜蝕剤により溶解するポリマーと前記抜蝕剤によっては溶解しない非抜蝕性ポリマーとからなる複合繊維等の繊維であってもよい。
【００３３】
また、抜蝕促進剤を含む抜蝕糊を印捺する工程で用いる抜蝕促進剤としては、ジエタノールアミン、トリエタノールアミン等のアミン、多価アルコールにエチレンオキシドを２モル以上付加した多価アルコールエチレンオキシド付加物、多価アルコールエチレンオキシド付加物と第四級アンモニウム塩の併用等が挙げられ、これらの抜蝕促進剤を使用し、かつ抜蝕剤として水酸化ナトリウム等を熱水状態のアルカリ水溶液として使用する場合は、抜蝕性繊維ａとして、通常のポリエステル繊維よりも高溶解性を有する抜蝕性の繊維としてアルカリ金属スルホン酸基を有する第三成分により変性されたポリエステル繊維を用いることが好ましく、アルカリ金属スルホン酸基を有する第三成分により変性されたポリエステル繊維を用いることで、印捺部と非印捺部との抜蝕度合の差を大きくすることができる。
【００３４】
従って、例えば、抜蝕性繊維ａとして、レーヨンとアルカリ金属スルホン酸基を有する第三成分により変性されたポリエステル繊維を併用した場合、抜蝕性繊維ａに応じて、抜蝕剤を部分的に印捺する工程と、抜蝕剤により抜蝕性繊維ａを溶解除去する工程とを、抜蝕剤を変えて繰り返して施すことができる。
【００３５】
本発明においては、特に、抜蝕性繊維ａとして、アルカリ金属スルホン酸基を有する第三成分により変性されたポリエステル繊維が好ましいものとして挙げられ、この変性ポリエステル繊維は、アルカリ金属スルホン酸基を有する第三成分により変性されたポリエステルポリマーのみからなる繊維であってもよいし、アルカリ金属スルホン酸基を有する第三成分により変性されたポリエステルポリマーと、抜蝕剤には溶解しない非抜蝕性ポリマーとの複合構造の複合繊維であってもよい。複合繊維の複合構造は、アルカリ金属スルホン酸基を有する第三成分により変性されたポリエステルポリマーが繊維表面に露出して存在する複合構造であることが好ましく、複合構造の繊維は、抜蝕加工後に抜蝕剤には不溶解の非抜蝕性ポリマーが細繊維として残存することによって布帛の強度保持に寄与する点からより好ましいものである。
【００３６】
抜蝕性繊維ａが複合繊維であるときの複合構造としては、抜蝕剤により溶解するポリマー、好ましくはアルカリ金属スルホン酸基を有する第三成分により変性されたポリエステルポリマーが３０質量％以上、好ましくは５０質量％以上占めるならば、サイドバイサイド型、芯鞘型、海島型のいずれであってもよいが、抜蝕後に残存する非抜蝕性ポリマーの細繊維の形態及び強度保持の点から芯鞘型であることが好ましい。
【００３７】
抜蝕性繊維ａを構成する抜蝕剤により溶解するポリマーとしては、前述のように、好ましくは、アルカリ金属スルホン酸基を有する第三成分により変性されたポリエステルポリマーが挙げられるが、具体的には、アルカリ金属スルホン酸基を有する第三成分として、５−ナトリウムスルホイソフタル酸０．５〜５．０ｍｏｌ％及びアジピン酸等のジカルボン酸２．０〜１３．０ｍｏｌ％を共重合させたポリエチレンテレフタレートが挙げられる。
【００３８】
また、抜蝕性繊維ａが複合繊維であるときに、用いる抜蝕剤によっては溶解しない複合成分の非抜蝕性ポリマーとしては、好ましくは、第三成分が含まれないか或いはアルカリ金属スルホン酸基を有する第三成分が０．５ｍｏｌ％未満共重合のポリエチレンテレフタレート等のポリエステルポリマー、アルカリ金属スルホン酸基を有しない第三成分、例えばイソフタル酸、アジピン酸、シクロヘキサジカルボン酸、トリメット酸、ポリアルキレングリコール、テトラエチレングリコール、ビスフェノールＡ等が１〜１５ｍｏｌ％共重合されたポリエチレンテレフタレート等のポリエステルポリマー、またはかかるポリマーが１〜１５質量％ブレンドされたポリエチレンテレフタレート等のポリエステルポリマー、或いは６６ナイロンポリマー、６ナイロンポリマー等のポリアミドポリマー等が挙げられる。
【００３９】
ベース布帛を構成する伸縮性の非抜蝕性繊維ｂは、布帛のストレッチ性を支配する繊維であって、使用する抜蝕剤には溶解せず、好ましくは伸縮伸長率３０％以上の伸縮性を有する繊維であり、使用する抜蝕剤が硫酸アルミニウム、酸性硫酸ナトリウムや、水酸化ナトリウム等の熱水状態のアルカリ水溶液等である場合は、伸縮性の非抜蝕性繊維ｂとして、スパンデックスといわれるポリウレタン繊維等の弾性繊維が好ましいものとして用いられる。また、その他、伸縮性の非抜蝕性繊維ｂとして、弾性回復、熱収縮、塑性変形等の物性の異なるポリエステル系、ポリアミド系、ポリアクリロニトリル系等の同種または異種のポリマーをサイドバイサイド型或いは偏心芯鞘型の複合構造とした高捲縮発現性の複合繊維が用いられる。
【００４０】
また、ベース布帛を構成する非抜蝕性繊維ｃは、布帛、特にその抜蝕部を補強する繊維であり、使用する抜蝕剤には溶解せず、かつ好ましくは伸縮伸長率３０％未満の非伸縮性の繊維である。使用する抜蝕剤が硫酸アルミニウム、酸性硫酸ナトリウムや、水酸化ナトリウム等の熱水状態のアルカリ水溶液等である場合は、レーヨン、ベンベルグ、リヨセル、綿等のセルロース系繊維、６６ナイロン繊維等のポリアミド繊維、ポリエチレンテレフタレート繊維等の未変性の通常ポリエステル繊維、或いはアルカリ金属スルホン酸基を有する第三成分以外の第三成分により変性されたポリエステル繊維が用いられる。また、この非抜蝕性繊維ｃは、抜蝕性繊維ａがアルカリ金属スルホン酸基を有する第三成分により変性されたポリエステルポリマー等の抜蝕剤により溶解するポリマーと、抜蝕剤には溶解しない非抜蝕性ポリマーとの芯鞘構造の複合繊維であるとき、抜蝕後に残存する非抜蝕性ポリマーの繊維で代替させることも可能で、抜蝕性繊維ａと、非抜蝕性繊維ｂで構成されたベース布帛を用いることができる。
【００４１】
ベース布帛は、抜蝕性繊維ａと、伸縮性の非抜蝕性繊維ｂと、非伸縮性の非抜蝕性繊維ｃとから構成される織物或いは編物であるが、明瞭に異なるストレッチ性を付与するうえでストレッチ性の差を大きくすることが望ましく、ストレッチ性の差を大きくするためには、被加工布帛であるベース布帛自体が組織構造上ストレッチ性を発揮し易いという点から、編物であることが好ましく、この場合、高伸縮性部位における通気度も高くなる。編物としては、経編地であるラッセル編地、トリコット編地、緯編地である丸編地、横編地等が挙げられ、他にジャガード機構を備えた編機によった柄を有する編地、多層構造編地、レース基布編地等が挙げられる。
【００４２】
ベース布帛における抜蝕性繊維ａ、伸縮性の非抜蝕性繊維ｂ、非伸縮性の非抜蝕性繊維ｃの繊維形態は、それぞれの機能を発揮させる点からフィラメント糸であることが好ましく、各繊維の繊度、構成比率は、任意に選択され、特に制限はない。好ましく用いられる編物においては、各繊維は編組織によってそれぞれの組織を構成する糸として用いられるが、伸縮性の非抜蝕性繊維ｂを編物のストレッチ性により支配的に寄与させるため、伸縮性の非抜蝕性繊維ｂは、挿入糸として、抜蝕性繊維ａと非伸縮性の非抜蝕性繊維ｃは、地編の構成糸として、それぞれ用いることが好ましい。
【００４３】
前記ストレッチ性ベース布帛に施す抜蝕加工には、抜蝕促進剤を含む抜蝕糊を部分的に印捺する工程と、抜蝕剤により印捺部の抜蝕性繊維ａの一部または全部を溶解除去する工程とを含む一般的に使用されている公知の方法が使用される。抜蝕促進剤を含む抜蝕糊を印捺する工程では、抜蝕促進剤を糊剤に含有させて抜蝕糊として印捺する。抜蝕促進剤としては前述したとおりであり、抜蝕糊に用いる糊剤としては、特に限定はなく、公知の糊剤が用いられ、例えば小麦澱粉、トラガントガム、ローカストビーンガム、グアガム、ポリビニルアルコール、ポリアクリル酸ソーダ等の糊剤が単独または２種以上組み合わせて用いられる。
【００４４】
抜蝕糊の印捺には、型を用いて部分的に印捺するのがよく、ストレッチ性に差を付けようとするストレッチ性ベース布帛の任意の箇所に、抜蝕部の大きさ、抜蝕部の柄の形、抜蝕部の数、非抜蝕部に対する抜蝕部の面積比に応じ、適宜型を変更することによって印捺する。例えば比較的広領域の大きな柄からドットのような小さな柄まで任意の柄に対して型を変更することによって任意に得ることができる。この抜蝕剤を印捺する工程には、抜蝕糊の印捺後、乾燥或いはさらに加熱処理等を含んでもよい。また、抜蝕性繊維ａを除去する工程は、抜蝕剤によって抜蝕性繊維ａを構成するポリマー（但し、抜蝕剤により溶解するポリマー）を全て溶解することにより、抜蝕性繊維ａの一部または全部を除去するものであり、抜蝕性繊維ａを除去する工程では、抜蝕剤の作用を活性状態にして抜蝕性繊維ａを除去するが、蒸気、熱水等での湿熱処理、水洗、乾燥等を含んでもよい。また、湿熱抜蝕処理の前処理として、他の抜蝕促進剤を用いて抜蝕性繊維ａの除去を促進或いは加速させることもできる。
【００４５】
かかる抜蝕加工を施してなる布帛における抜蝕部は、ストレッチ性ベース布帛を構成していた抜蝕性繊維ａの全部が除去され、また一部が除去されないときには細繊維として存在するため、織編密度が低下し、繊維間に空隙ができ、通気度が向上すると共に、伸縮性の非抜蝕性繊維ｂと非伸縮性の非抜蝕性繊維ｃとの存在比率が相対的に高くなり、抜蝕部位での通気度が、非抜蝕部位より高くなる。また同時に、伸縮性の非抜蝕性繊維ｂに対する拘束力が低下し、伸縮性の非抜蝕性繊維ｂの動く自由度が増して、伸縮性の非抜蝕性繊維ｂがより伸びやすく、より縮みやすい状態が形成され、抜蝕部でのストレッチ性が非抜蝕部のストレッチ性より高くなり、抜蝕部と非抜蝕部ではストレッチ性に差が生ずる。
【００４６】
得られた本発明の布帛は、ストレッチ性ベース布帛が本来有する通気度が低く、ストレッチ性の低い部分と、ストレッチ性ベース布帛より通気度が高く、ストレッチ性の高い部分を有する。通気度が高く、ストレッチ性が高くなる抜蝕部の部分は、抜蝕加工を施してなる布帛を衣類としたときに、非抜蝕部の部分より通気度が高く、着圧が低くなることから、部分的に通気度差と着圧差が生じる衣類となる。
【００４７】
本発明においては、衣類としたときに部分的に通気度差と着圧差が生じさせるため、抜蝕加工を施すことにより、好ましくは、少なくとも布帛の経緯方向のいずれか一方の、非抜蝕部と抜蝕部との間に、抜蝕部に対する抜蝕部の伸長率比が１．１〜５．５倍、非抜蝕部に対する抜蝕部の３０％伸長時応力比が０．９〜０．０５倍のストレッチ性差を付与する。
【００４８】
本発明において、特に好ましい態様の例を挙げると、抜蝕性繊維ａがアルカリ金属スルホン酸基を有する第三成分により変性されたポリエステル繊維、伸縮性の非抜蝕性繊維ｂがポリウレタン繊維、非伸縮性の非抜蝕性繊維ｃがポリアミド繊維であり、アルカリ金属スルホン酸基を有する第三成分により変性されたポリエステル繊維がカチオン染料に対する可染性、ポリアミド繊維が酸性染料、反応性染料に対する可染性をそれぞれ示すことから、これらの繊維の組み合わせのときには、染料の組み合わせによって、抜蝕加工後に染色加工を施したときに異色染めを可能にし、ベース布帛に、部分的に通気度差と、ストレッチ性の差を付与するとともに、抜蝕加工での透かし効果に加え、部分的な異色効果を付与し、得られる布帛の意匠性効果を高める。この染色加工には、特に制限はなく、通常の方式、例えば浸染が用いられる。
【００４９】
また、好ましく用いられる前記のアルカリ金属スルホン酸基を有する第三成分により変性されたポリエステル繊維は、抜蝕剤である水酸化ナトリウム等の熱水状態のアルカリ水溶液に対して良好な抜蝕性を呈し、抜蝕促進剤を含む抜蝕糊の印捺部で繊維を構成する溶解性ポリマーである変性ポリエステルポリマーのより完全な溶解除去が行われる。また、アルカリ金属スルホン酸基を有する第三成分により変性されたポリエステル繊維が抜蝕性繊維ａとして含まれる布帛では、水酸化ナトリウム等の熱水状態のアルカリ水溶液によって、抜蝕促進剤を含む抜蝕糊の印捺部では変性されたポリエステル繊維が溶解除去され、また非印捺部では通常の未変性のポリエステル繊維に適用されると同様の減量加工が行われることになる。従い、非抜蝕性繊維ｃとして通常の未変性のポリエステル繊維が含まれる布帛では、印捺部での変性ポリエステル繊維の除去工程と減量加工と兼ねて行うことができ、風合い的にも多様な効果を付加することができる。
【００５０】
本発明においては抜蝕加工で抜蝕糊の印捺の際、抜蝕促進剤には影響されない染料を抜蝕糊に加え、抜蝕加工と同時に着色も可能であるが、抜蝕加工後に、染色加工を施すこともできる。また、本発明において、抜蝕加工を施し、必要により染色加工を施した後、布帛の非抜蝕部の一部に樹脂加工を施し、非抜蝕部のなかに部分的にストレッチ性差を付与することができる。樹脂加工は、樹脂をペースト状或いは液状となして塗布または含浸することによって付与し固着させる。樹脂加工に用いられる樹脂としては、仕上げ加工用の樹脂、例えば、ポリエステル系ウレタン重合体や、ポリエーテル系重合体、ポリアクリル酸系重合体、アミノ酸変性ウレタン系重合体、シリコンゴム系重合体等が挙げられ、これらのペースト状物或いは液状物をロータリースクリーン機やグラビア塗工機等によって付与後、乾燥させ固着させる。衣類とした場合、製品の外表面に樹脂加工することが、肌への好ましくない接触感を避けるうえでは好ましいが、製品外観を重視する場合には、製品の裏面への樹脂加工することもできる。また樹脂加工によって一般的に、不快な接触感や、通気度の低下が生じる傾向にあるが、この樹脂加工を全面塗布ではなく、ドット柄等の非連続な樹脂付着部の集合体とすることで、これらのデメリットを改善することもできる。
【００５１】
樹脂加工が施された非抜蝕部の部分は、固着樹脂によって繊維の拘束力が増大して繊維の動きが抑制され、樹脂加工が施されていない非抜蝕部の部分に比べ、ストレッチ性が低いか若しくは極めて低い部分となる。したがい、樹脂加工を施して得られた本発明の布帛は、ストレッチ性ベース布帛が本来有する通気度が低く、ストレッチ性の低い部分、ストレッチ性ベース布帛より通気度が高く、ストレッチ性が高い部分、ストレッチ性ベース布帛より通気度が低く、ストレッチ性が低い部分を有する。また、通気度が低く、ストレッチ性が低くなる樹脂加工部分は、得られた布帛を衣類としたときに、非抜蝕部の樹脂加工を施していない部分より通気度が低下し、着圧が高くなることから、部分的に多段階の通気度差、および着圧差が生じる衣類となる。
【実施例】
【００５２】
以下、実施例により本発明を具体的に説明する。なお、本発明において、布帛のストレッチ性の評価、布帛強度等の測定は、以下の方法によった。
【００５３】
なお加工布帛や製品からの試験片のサンプリングに対して、高通気度部位とは、測定に用いる試料部位全てが抜蝕加工されている部位はもちろんであるが、伸縮性レベルのコントロール及び意匠性をも得る為に抜蝕処理部と非抜蝕部を例えば小花やドットのような小柄が分散せしめた部位も含み、低通気度部位とは、測定に用いる試料部位全てが抜蝕加工されていない部位はもちろんであるが、製品から測定試料を得る場合、試料として得られる全面非抜蝕部位が無い場合、最も抜蝕加工処理された場所が少ない部位を非抜蝕部として測定に用いることとする。この場合、目安として試料の８０％以上、更に好ましくは９０％以上の面積で非抜蝕部である基布部が存在する事が望ましい。またベース基布に対して抜蝕加工のみならず更に樹脂プリントが付与された製品の場合、前記樹脂プリント部を含む部分を低通気度部とする。
【００５４】
（通気度）
布帛を２５℃、湿度６５％条件の環境可変室で１２時間調整し、ＪＩＳ  Ｌ１０１８一般試験方法（フラジール形試験）に従って、テクステスト社製、通気度試験機ＦＸ３３００で測定をおこない、通気度(ｃｍ３／ｃｍ２／ｓｅｃ)を求めた。
【００５５】
（１５％伸長時の通気性）
布帛を経かつ緯方向に１５％伸長させた状態で、木枠に固定し、通気性評価の方法で通気度を求めた。
【００５６】
（伸長率、伸長率比）
本発明における伸長率は、測定に用いる試料を準備するため、巾３ｃｍ×長さ６ｃｍのカット反を経緯方向にそれぞれ３枚ずつ採取し、繊維方向の目を揃え巾２．５ｃｍに調整して測定試料とする。この試料を定速伸長引張り試験機につかみ間隔３ｃｍとしてつかみ具で滑らないように固定する。１分間当たりつかみ間隔の１００％の３ｃｍ／分引張り速度で荷重伸長曲線を描かせ、１４．７Ｎ（１．５ｋｇｆ）時の伸長率Ｅを次式で求める。
【００５７】
伸長率Ｅ（％）＝［（Ｌ１−Ｌ０）／Ｌ０］×１００
Ｌ０：元の試料の長さ（３ｃｍ）
Ｌ１：１４．７Ｎ（１．５ｋｇｆ）時の試料の長さ（ｃｍ）
伸長率比は、布帛の経及び緯方向について抜蝕加工による抜蝕部と非抜蝕部のそれぞれの部分の伸長率を測定し、同方向での抜蝕部の伸長率と非抜蝕部の伸長率の比率を求める。
【００５８】
伸長率比（倍）＝抜蝕部伸長率（％）／非抜蝕部伸長率（％）
（３０％伸長時応力、３０％伸長時応力比）
３０％伸長時応力は、前記の伸長率の測定時に、３０％伸長したときに測定した応力（ｃＮ／ｇｆ）であり、荷重伸長曲線からも読み取れる。３０％伸長時応力は、伸びた際の抵抗を示すもので、着用時を想定した３０％伸びた状態での身体に対する締め付け感を表す指標である。同じ伸長率にあって、応力が異なると身体に対する圧迫感が異なり、低応力では低圧迫感、高応力では高圧迫感を呈する。
【００５９】
３０％伸長時応力比は、同方向での抜蝕部の３０％伸長時応力と非抜蝕部の３０％伸長時応力の比率を求める。
【００６０】
３０％伸長時応力比（倍）＝抜蝕部３０％伸長時応力（ｃＮ／ｇｆ）／非抜蝕部３０％伸長時応力（ｃＮ／ｇｆ）
この３０％伸長時応力比が小さいことは、ストレッチ性の差が大きくなり、圧迫感にも差が付与することができることを意味する。
【００６１】
（布帛強度）
布帛強度は、ＪＩＳ  Ｌ１０１８破裂強さＡ法（ミューレン法）に従い求めた。
【００６２】
評価サンプルは、試験片中央部の破裂部位（直径３ｃｍ）＋１ｃｍの円形部が、非抜蝕部または完全な抜蝕部になるようにサンプリングしてものを用いた。細かな柄にて抜蝕部と非抜蝕部が混在する場合は、前記破裂部位（直径３ｃｍ）＋１ｃｍの円形部における抜蝕部の比率を記録した上で測定した。
【００６３】
（実施例１）
地編に抜蝕性繊維としてアルカリ金属スルホン酸基を有する第三成分により変性されているポリエステル繊維３３デシテックス３６フイラメントの無撚糸と、ストレッチ性が無い非抜蝕性繊維である６６ナイロン４４デシテックス２０フイラメントのトリスキン組織であり、挿入糸にはストレッチ性を有する非抜蝕性繊維として耐熱セット性ポリウレタン繊維４４ｄｔｅｘ／１ｆ及びポリウレタン繊維１５６ｄｔｅｘ／１ｆを用い２倍に伸ばして、製編し、ラッセル編地を得た。このラッセル編地を、徐々に低温から段階的に温度を上げ８０℃にて拡布精練した後、セッター温度１８０℃にて所定の巾でセットし、コース４５本吋、ウエル５０本吋、目付２６０ｇ／ｍ２のベース基布を得た。
【００６４】
用いた抜蝕性繊維ａの変性ポリエチレンテレフタレート繊維は伸縮伸長率が３１．２％であり、非抜蝕性繊維ｃの６６ナイロン繊維は伸縮伸長率が４２％であり、また伸縮性の非抜蝕性繊維ｂの一方の耐熱セット性ポリウレタン繊維は伸縮伸長率が５００％、他方のポリウレタン繊維は伸縮伸長率が５００％あった。ベース編地におけるこれら繊維の混率（重量）は、変性ポリエチレンテレフタレート繊維４５％、６６ナイロン繊維４０％、ポリウレタン繊維１５％であった。
【００６５】
以下に示す抜蝕糊剤を用い、この抜蝕糊剤を製品の所定部位に望むべき形状に印捺し、乾燥後、１８０℃×２分間の乾熱処理を行った。印捺する箇所は、最も通気度が高く、伸縮性の高い部位を全面抜蝕部位つまり抜蝕性繊維を全て溶解させる部位とし、また最も通気度が低く、伸縮性の低い部位を全面非抜蝕部位とする。中間的な通気度、または伸縮性の部位は、小花のモチーフで部位面積比５０％の抜蝕加工行うよう製品機能及びデザイン加味して行った。
【００６６】
次いで湯洗い後、水酸化ナトリウム１０ｇ／リットル水溶液にて８０℃×３０分間処理し、弱酸中和、水洗することで抜蝕加工を行った。次に下記に示す条件にて異色染めを行った結果、織編物表面がカチオン染料と酸性染料により赤と青の異色に染色され、抜蝕された花柄部分には赤く染色された６６ナイロンと染色されていないストレッチ性を有する非抜蝕性繊維であるポリウレタンが残った柄際のクリヤーな透け感の良好な意匠性の高い柄部の高通気度、高伸縮性のラッセル編地が得られた。
【００６７】
（抜蝕促進剤含有抜蝕糊）
グリセリンエチレンオキシド１０モル付加物：１０部（質量部、以下同じ）
下式の第四級アンモニウム塩：２．５部
ファインガムＧ１７（第一工業製薬社製グアガム系糊剤）：６部
水  ：８１．５部
[[Ｃ１２Ｈ２５Ｎ（ＣＨ２Ｃ６Ｈ５）（ＣＨ２ＣＨ２Ｏ）ｍＨ]（ＣＨ２ＣＨ２Ｏ）ｎＨ)]＋Ｃｌ−（ｍ＋ｎ＝２〜８の混合品）
次に、この抜蝕加工編地に下記に示す染色条件にて異色染めを行ったところ、抜蝕されていない編地面が青色カチオン染料と赤色酸性染料により赤味のある青色を呈し、抜蝕された部分は、花模様部を含め、赤色酸性染料により赤く染色された６６ナイロン繊維と染色されていないポリウレタン繊維が残って赤色を呈し、かつ非抜蝕部と抜蝕部との柄際がクリヤーな透け感の良好で意匠性の高い、部分的に異なるストレッチ性を有するラッセル編地が得られた。
【００６８】
（染色条件）
カチロン  ブルー  ＣＤ−ＦＢＬＨ（保土ヶ谷化学工業社製カチオン染料）１％ｏｗｆ
（対繊維質量）
カヤノール  レッド  ＮＢ  (日本化薬社製酸性染料)０．５％ｏｗｆ
カチロンソルトＷニューコンク（保土ヶ谷化学工業社製沈でん防止剤）１％ｏｗｆ
浴比  １：５０
温度及び時間  １００℃×４０分
得られたラッセル編地の通気度は、測定部位全面が抜蝕加工した部位において通気度１２０(ｃｍ３／ｃｍ２／ｓｅｃ)、全面非抜蝕部位の通気度４０(ｃｍ３／ｃｍ２／ｓｅｃ)、小花のモチーフ部位の通気度８０(ｃｍ３／ｃｍ２／ｓｅｃ)であった。抜蝕部である高通気度部位の通気度が非抜蝕部である低通気度部位の通気度の比率は３．０倍であった。
【００６９】
伸縮性は、測定部位全面が抜蝕加工した部位の伸長率は経１８０％×緯１６０％、３０％伸長時応力は、経８０ｃＮ／ｇｆ×緯５０ｃＮ／ｇｆであり、全面非抜蝕部位の伸長率は経１５０％×緯６０％、３０％伸長時応力は、経１７０ｃＮ／ｇｆ×緯２９０ｃＮ／ｇｆであった。
【００７０】
伸長率の比率は緯２．７であり、３０％伸長時応力の比率は緯０．１７であった。また、小花のモチーフ部位の伸縮性は、伸長率は経１７０％×緯１２０％、３０％伸長時応力は、経１００ｃＮ／ｇｆ×緯９０ｃＮ／ｇｆであり、中間的な伸縮性の部位となった。
【００７１】
経かつ緯方向に１５％伸長させた状態でのラッセル編地の通気度は、測定部位全面が抜蝕加工した部位において通気度２００(ｃｍ３／ｃｍ２／ｓｅｃ)、全面非抜蝕部位の通気度５０(ｃｍ３／ｃｍ２／ｓｅｃ)、小花のモチーフ部位の通気度１２０(ｃｍ３／ｃｍ２／ｓｅｃ)であった。抜蝕部である高通気度部位の通気度が非抜蝕部である低通気度部位の通気度の比率は４倍であった。
【００７２】
布帛強度は高通気度部位である全面が抜蝕加工した部位が２００ｋｐａ、低通気度部位であるベース基布部位が３５０ｋｐａであり問題ない破裂強度であった。
【００７３】
この部分的に通気度差及び伸縮性差を有するラッセル編地を裁断し、一例としてガードルを得た。製品には所定部位に、望むべき通気度及び着圧に差を持たせた製品であり、織編物の生地段差を感じない、また薄く蒸れ感が無く、非常に柔らかい触感である製品となった。前記製品のサイズや意匠を変更する場合にも、従来の編地組織等の変更による編立てから行うのではなく、本発明の製造方法はベース基布の加工まで同一のストレッチ織編物を用いる為、抜蝕加工以降の工程で変更でき、フレキシブルに対応できる手法であった。
【００７４】
（比較例１）  
実施例１と同じ構成でベース基布を得た。抜蝕加工を施さずに、伸縮性の高いシリコン系樹脂を用い、実施例１の反転柄形状に印捺し、乾燥後、１８０℃×２分間の乾熱処理を行って、固着させ樹脂プリント加工した。印捺した箇所は、最も通気度の低く、伸縮性の低い部位となり、樹脂プリントされていないストレッチ性ベース布帛部分が最も通気度が高く、伸縮性の高い部位となる。
【００７５】
得られたラッセル編地の通気度は、測定部位全面が樹脂プリントした部位において通気度３１(ｃｍ３／ｃｍ２／ｓｅｃ)、非樹脂プリント部位であるストレッチ性ベース布帛の通気度４０(ｃｍ３／ｃｍ２／ｓｅｃ)、小花のモチーフ部位の通気度３４(ｃｍ３／ｃｍ２／ｓｅｃ)であった。高通気度部位の通気度が低通気度部位の通気度の比率は１．２９倍である。
【００７６】
伸縮性は、測定部位全面が樹脂プリントした部位の伸長率は経９０％×緯５０％、３０％伸長時応力は、経２４０ｃＮ／ｇｆ×緯３８０ｃＮ／ｇｆであり、非樹脂プリント部位であるストレッチ性ベース布帛の伸長率は経１５０％×緯６０％、３０％伸長時応力は、経１７０ｃＮ／ｇｆ×緯２９０ｃＮ／ｇｆであった。伸長率の比率は経１．７であり、３０％伸長時応力の比率は経０．８であった。
【００７７】
経かつ緯方向に１５％伸長させた状態でのラッセル編地の通気度は、測定部位全面が樹脂プリントした部位に於いて通気度４０(ｃｍ３／ｃｍ２／ｓｅｃ)、非樹脂プリント部位であるストレッチ性ベース布帛の通気度の５０(ｃｍ３／ｃｍ２／ｓｅｃ)、高通気度部位の通気度が低通気度部位の通気度の比率は１．２５倍であった。布帛強度は高通気度部であるベース基布部が３５０ｋｐａ、低通気度部である樹脂プリント部が４４０ｋｐａであり問題ない破裂強度である。
【００７８】
（比較例２）
ストレッチ性が無い非抜蝕性繊維である６６ナイロン４４デシテックス２０フイラメントを用いる代わりに、前記組織の箇所に実施例１と同じ抜蝕性繊維であるアルカリ金属スルホン酸基を有する第三成分により変性されているポリエステル繊維３３デシテックス３６フイラメントの無撚糸を使用した以外は、実施例１と同様にベース基布であるラッセル編地を得た。この織編物はコース４５本吋、ウエル５０本吋、目付２５０ｇ／ｍ２であった。
【００７９】
前記織編物に実施例１と同様抜蝕加工を施し、比較例の伸縮性差を有する織編物を得た。この比較例の部分的に得られたラッセル編地の通気度は、測定部位全面が抜蝕加工した部位に於いて通気度２００(ｃｍ３／ｃｍ２／ｓｅｃ)、全面非抜蝕部位の通気度４５(ｃｍ３／ｃｍ２／ｓｅｃ)、小花のモチーフ部位の通気度１００(ｃｍ３／ｃｍ２／ｓｅｃ)であった。抜蝕部である高通気度部位の通気度が非抜蝕部である低通気度部位の通気度の比率は４．４倍であった。
【００８０】
伸縮性は、測定部位全面が抜蝕加工した部位の伸長率は経２１０％×緯３５０％、３０％伸長時応力は、経４０ｃＮ／ｇｆ×緯２０ｃＮ／ｇｆであり、全面非抜蝕部位の伸長率は経１６０％×緯６０％、３０％伸長時応力は、経１４０ｃＮ／ｇｆ×緯２５０ｃＮ／ｇｆであった。伸長率の比率は緯５．８であり、３０％伸長時応力の比率は緯０．０８であった。
【００８１】
布帛強度は高通気度部である全面が抜蝕加工した部位が１００ｋｐａの測定不能な布帛強度であり、製品として使用するに問題ある破裂強度であった。
【００８２】
この部分的に伸縮性を有するラッセル編地を裁断し、一例としてガードルを得た。製品には所定部位に通気度、着圧に差があるものの、抜蝕部分はストレッチ性を有する非抜蝕性繊維のみであることから、伸縮性が非常に高すぎ、３０％伸長時応力も低い為、部分的にサポート感の少ない、望ましい着圧差を有した製品にはならなかった。
【００８３】
（実施例２）  
地編に、抜蝕性繊維ａとして、固有粘度（ポリマーをフェノール１：テトラクロロエタン１の混合溶媒に溶解し、ウベローデ粘度計により２５℃にて測定）０．６０、融点２４４℃の５−ナトリウムスルホイソフタル酸２．０ｍｏｌ％及びアジピン酸５．０ｍｏｌ％をポリエチレンテレフタレートに共重合の変性ポリエステルポリマーを鞘成分、固有粘度０．７２、融点２５６℃のポリエチレンテレフタレートを芯成分とし、芯成分１：鞘成分２の比に、２９０℃にて芯鞘複合紡糸し延伸して得た、５６ｄｔｅｘ／２４ｆの芯鞘複合繊維の無撚糸を用いた以外は、実施例１と同様に、トリスキン組織にして製編し、ラッセル編地を得た。このラッセル編地を、実施例１と同様、精練、セットし、コース４８本吋、ウエル５０本吋、目付２４０ｇ／ｍ２のベース編地とした。なお、用いた芯鞘複合繊維は伸縮伸長率が３２．０％であり、ベース編地におけるこれら繊維の混率（重量）は、芯鞘複合繊維８５％、ポリウレタン繊維１５％であった。
【００８４】
このベース編地に対し、実施例１と同様にして抜蝕加工を施し、さらに非抜蝕部分の一部にプリント手法で通常の加工条件で小ドット柄に樹脂加工を行なった。樹脂加工部の面積比率は非抜蝕部であるベース基布残存部の１５％程度とした。得られた編地の抜蝕部分にはポリウレタン繊維の他に、抜蝕性繊維ａの芯部のポリエチレンテレフタレートが約２０ｄｔｅｘ／２４ｆの細繊維（非抜蝕性繊維ｃに相当する）として残っており、この細繊維は目立たぬ状態で抜蝕部分での強度保持及びストレッチ性の制御に寄与するものであった。
【００８５】
得られたラッセル編地のストレッチ性を伸長率及び３０％伸長時応力で評価したところ、抜蝕部での伸長率は経方向１６０％、緯方向１７０％、３０％伸長時応力は、経方向１００ｃＮ／ｇｆ、緯方向７０ｃＮ／ｇｆであり、非抜蝕部での伸長率は、経方向１３０％、緯方向５０％、３０％伸長時応力は、経方向１９０ｃＮ／ｇｆ、緯方向３００ｃＮ／ｇｆであり、また非抜蝕部に対しての抜蝕部の伸長率比は、経方向１．２倍、緯方向３．４倍、３０％伸長時応力比は、経方向０．５３倍、緯方向０．２３倍であり、抜蝕部は、非抜蝕部よりも高いストレッチ性を有する部分であった。
【００８６】
得られたラッセル編地の通気度は、測定部位全面が抜蝕加工した部位において通気度１７０(ｃｍ３／ｃｍ２／ｓｅｃ)、全面非抜蝕部位の通気度５０(ｃｍ３／ｃｍ２／ｓｅｃ)、小花のモチーフ部位の通気度１２０(ｃｍ３／ｃｍ２／ｓｅｃ)であった。抜蝕部である高通気度部位の通気度が非抜蝕部である低通気度部位の通気度の比率は３．４倍であった。
【００８７】
前記編地の伸縮性は、測定部位全面が抜蝕加工した部位の伸長率は経１６０％×緯１７０％、３０％伸長時応力は、経１００ｃＮ／ｇｆ×緯７０ｃＮ／ｇｆであり、全面非抜蝕部位の伸長率は経１３０％×緯５０％、３０％伸長時応力は、経１９０ｃＮ／ｇｆ×緯３００ｃＮ／ｇｆであった。伸長率の比率は緯３．４であり、３０％伸長時応力の比率は緯０．２３であった。また全面非抜蝕部位に小ドット柄に樹脂加工を付与した部位の伸長率は経８０％×緯３０％、３０％伸長時応力は、経２２０ｃＮ／ｇｆ×緯３６０ｃＮ／ｇｆであり、多段階にストレッチ性の差を付与する事ができた。
【００８８】
経かつ緯方向に１５％伸長させた状態でのラッセル編地の通気度は、測定部位全面が抜蝕加工した部位に於いて通気度２３０(ｃｍ３／ｃｍ２／ｓｅｃ)、全面非抜蝕部位の通気度６０(ｃｍ３／ｃｍ２／ｓｅｃ)、小花のモチーフ部位の通気度１６０ｃｍ３／ｃｍ２／ｓｅｃ）であった。抜蝕部である高通気度部位の通気度が非抜蝕部である低通気度部位の通気度の比率は３．８倍であった。
【００８９】
布帛強度は高通気度部である全面が抜蝕加工した部位が１９０ｋｐａ、低通気度部であるベース基布部が３００ｋｐａであり問題ない破裂強度であった。
【００９０】
前記編地を裁断し、一例としてガードルを得た。製品には所定部位に、望むべき着圧に差を持たせた製品であり、織編物の生地段差を感じない、また薄く蒸れ感が無く、非常に柔らかい触感である製品となった。この製品のサイズや意匠を変更する場合にも、従来の編地組織等の変更による編立てから行うのではなく、本製造方法はベース基布の加工まで同一のストレッチ織編物を用いる為、抜蝕加工以降の工程で変更でき、フレキシブルに対応できる手法であった。